도 2 c 는 파손 된 휨 강도 ( bending strength ) 시료 의 단면 을 나타낸다 . 왼쪽 사진 은 25 % GEGA ( 예 를 들 어 , 본 발명 에 따른 분쇄 팽창 흑연 응 집체 의 특정 실시 태양 ) 를 갖 는 PPH - 흑연 화합물 의 키 언스 ( Keyence ) VK - 9700 레이저 스캔 이미지 이 고 , 오른쪽 사진 은 20 % UP ( 예 를 들 어 , TIMCAL Graphite & Carbon 사 제조 ) 의 분쇄 된 팽창 흑연 분말 ( 비 응집 화 ) ) 을 갖 는 PPH 흑연 화합물 의 SEM 사진 을 나타낸다 .